(57)【特許請求の範囲】
【請求項１】
コーティング組成物であって、
エポキシ樹脂と、
リン酸塩含有難燃剤と、を含み、前記難燃剤が、式：
【化１】
0005769629.tif 000006
（式中、Ａは、グリセロール（１，２，３−トリヒドロキシプロパン）の共役塩基、又は糖若しくは糖誘導体の共役塩基であってよく、ｎ＝０〜５であり、Ｑは、一価カチオン又は二価カチオンであり、Ｑが一価カチオンであるとき、ｍ＝ｎ＋２であり、Ｑが二価カチオンであるとき、ｎ＝０かつｍ＝１であり、Ａが１，２，３−トリヒドロキシプロパンの共役塩基を含み、Ｑがマンガンを含む）を有する、組成物。
【請求項２】
エポキシ樹脂と、
リン酸塩含有難燃剤と、を含み、
前記リン酸塩含有難燃剤が、単糖のリン酸の１族金属塩から選択される、コーティング組成物。
【発明の詳細な説明】
【技術分野】
【０００１】
本開示は、エポキシ樹脂系に有用な難燃剤に関する。
【背景技術】
【０００２】
樹脂は、多くの産業で、多くの異なる目的のために用いられている。樹脂は、例えば、電気及び電子産業で、スプライス及び他の設備用のシールとして、また加えて他の用途でも広く用いられている。かかる電気及び電子用途で用いられている樹脂は、一般的に、許容可能な一連の電気的特性、ある程度の耐燃性又は難燃性、及び許容可能な水準の加工性を有する必要がある。次第にデリケートになっている環境及び安全上の問題に対処するために、現在、ハロゲン化及びハロゲン含有化合物及び材料を実質的に含まない樹脂組成物を提供することが望まれている。
【発明の概要】
【発明が解決しようとする課題】
【０００３】
現在利用可能な樹脂は、ハロゲン化及びハロゲン含有化合物及び材料を組み込まずに、所望の一連の電気的、生産、加工、及び耐燃特性を提供する能力を有していない。
【課題を解決するための手段】
【０００４】
有利なことに、本発明に係る難燃樹脂系は、難燃剤としてハロゲン化及びハロゲン含有化合物を含まない。また、毒性が低く、環境に優しい難燃剤を組み込んだエポキシ樹脂系を有することが有利である。これは、エポキシ樹脂系が、電気スプライスを接続及び／又は封止するために用いられる樹脂系のように環境と接触する場合特に重要である。
【０００５】
１つの態様では、エポキシ樹脂及びリン酸塩含有難燃剤を含み、この難燃剤が、式：
【化１】
0005769629.tif 000002
（式中、Ａは、Ｏ−、グリセロールの共役塩基、又は糖若しくは糖誘導体の共役塩基であってよく、ｎ＝０〜５であり、Ｑは、一価カチオン又は二価カチオンであり、Ｑが一価カチオンであるとき、ｍ＝ｎ＋２であり、Ｑが二価カチオンであるとき、ｎ＝０かつｍ＝１である）を有するコーティング組成物が提供される。
【０００６】
別の態様では、エポキシ樹脂及びリン酸塩含有難燃剤を含み、このリン酸塩含有難燃剤が、糖のリン酸の１族金属塩、グリセロリン酸の２族塩、リン酸の１族金属塩、及びポリリン酸の１族金属塩から選択されるコーティング組成物が提供される。
【０００７】
更に別の態様では、エポキシ樹脂を提供することと、リン酸塩含有難燃剤に混合することとを含み、このリン酸塩含有難燃剤が、糖のリン酸の１族金属塩、グリセロリン酸の２族塩、リン酸の１族金属塩、及びポリリン酸の１族金属塩から選択されるコーティング組成物の製造方法が提供される。
【０００８】
本明細書では、
「ＡＳＴＭ」は、米国材料試験協会により標準化されている試験方法を指し、
「共役塩基」は、少なくとも１つのＯＨ基が脱プロトン化されている糖又はグリセリドを指し、
「ポリリン酸塩」は、カチオンにかかわらず、メタリン酸又はポリリン酸の塩を指し、
「ＵＬ」は、保険業者研究所及びそれにより開発され公開されている試験方法を指す。
【０００９】
提供される組成物及び方法は、環境に優しく、毒性の低い難燃剤を含有するエポキシ樹脂系を提供する。難燃剤は、米国食品医薬品局により維持されている「一般的に安全と認められるもの（ＧＲＡＳ）」リストに掲載されているか、化学的に密接に関連するものである。例えば、後に地中に埋められる電気ケーブル用の封止剤として、提供されるエポキシ樹脂系を用いるとき、封止剤からブルームする提供される難燃剤はいずれも、環境に優しく、環境に対する毒性が低い傾向がある。
【発明を実施するための形態】
【００１０】
以下の説明において、本明細書の説明の一部を構成し、幾つかの特定の実施形態が例として示される添付の一連の図面を参照する。本発明の範囲又は趣旨を逸脱せずに、その他の実施形態が考えられ、実施され得ることを理解すべきである。したがって、以下の「発明を実施するための形態」は、限定する意味で理解すべきではない。
【００１１】
他に指示がない限り、本明細書及び特許請求の範囲で使用される特徴の大きさ、量、物理特性を表わす数字はすべて、どの場合においても用語「約」によって修飾されるものとして理解されるべきである。それ故に、そうでないことが示されない限り、前述の明細書及び添付の特許請求の範囲で示される数値パラメータは、当業者が本明細書で開示される教示内容を用いて、目標対象とする所望の特性に応じて、変化し得る近似値である。端点による数値範囲の使用には、その範囲内に含まれるすべての数（例えば１〜５には、１、１．５、２、２．７５、３、３．８０、４、及び５が包含される）及びその範囲内のあらゆる範囲が包含される。
【００１２】
提供されるコーティング組成物は、エポキシ樹脂を含む。エポキシ樹脂は、所望により有効な量の樹脂用硬化剤を含む、エポキシ樹脂系の一部であってもよい。エポキシ樹脂系は、一成分及び／又は二成分系を含んでもよい。望ましくは、電子用途では、エポキシ樹脂は電子グレードである。
【００１３】
代表的なエポキシ樹脂系としては、Ｓａｉｎｔ  Ｐａｕｌ，ＭＮの３Ｍ  Ｃｏｍｐａｎｙから３Ｍ  ＳＣＯＴＣＨＣＡＳＴ  ４電気絶縁樹脂として入手可能な二成分エポキシ樹脂が挙げられる。有用なエポキシ樹脂の例としては、２，２−ビス［４−（２，３−エポキシプロポキシ）フェニル］プロパン（ビスフェノールＡのジグリシジルエーテル）、並びにＨｅｘｉｏｎ  Ｓｐｅｃｉａｌｔｙ  Ｃｈｅｍｉｃａｌｓ  Ｃｏ．，Ｈｏｕｓｔｏｎ，ＴＸからＥＰＯＮ  ８２８、ＥＰＯＮ  １００４、及びＥＰＯＮ  １００１Ｆとして入手可能な材料、ＳＰＩ−Ｃｈｅｍ，Ｗｅｓｔ  Ｃｈｅｓｔｅｒ，ＰＡから入手可能なＤＥＲ−３３１、ＤＥＲ−３３２、及びＤＥＲ−３３４が挙げられる。他の好適なエポキシ樹脂としては、フェノールホルムアルデヒドノボラックのグリシジルエーテル（例えば、ＳＰＩ−Ｃｈｅｍ．から入手可能なＤＥＮ−４３及びＤＥＮ−４２８）が挙げられる。
【００１４】
所望により、エポキシ樹脂系は、典型的には、熱硬化性樹脂の化学的架橋に有効な量（即ち、硬化剤の有効量）の１つ以上の固化剤、反応開始剤、及び／又は触媒（本明細書では「硬化剤」と総称する）を含有してもよい。硬化剤の選択及び使用量は、典型的には、選択される熱硬化性樹脂の種類に依存し、当業者に周知である。代表的なエポキシ樹脂用の硬化剤としては、アミン（イミダゾールを含む）、メルカプタン、及びルイス酸が挙げられる。
【００１５】
提供されるコーティング組成物はまた、リン酸塩含有難燃剤を含む。難燃剤は、式：
【化２】
0005769629.tif 000003
（式中、Ａは、Ｏ−、グリセロールの共役塩基、又は糖若しくは糖誘導体の共役塩基であってよく、ｎ＝０〜５であり、Ｑは、一価カチオン又は二価カチオンであり、Ｑが一価カチオンであるとき、ｍ＝ｎ＋２であり、Ｑが二価カチオンであるとき、ｎ＝０かつｍ＝１である）を有する。Ａが、Ｏ−であるとき、難燃剤は、メタリン酸塩又はポリリン酸塩である。Ａが、Ｏ−であるリン酸塩含有難燃剤の例としては、メタリン酸カリウム又はナトリウム、トリリン酸カリウム又はナトリウム、及びヘキサメタリン酸カリウム又はナトリウムが挙げられる。典型的には、ＡがＯ−であるとき、Ｑは、ナトリウム又はカリウムから選択される。
【００１６】
幾つかの実施形態では、Ａは、グリセロールの共役塩基であってよい。これらの実施形態の代表的な難燃剤としては、例えば、グリセロリン酸カルシウム、グリセロリン酸マグネシウム、及びグリセロリン酸マンガンが挙げられる。また、Ａは、糖又は置換糖の共役塩基であってもよい。典型的には、糖は、例えば、五炭糖及び六炭糖等の単糖である。難燃剤として有用である代表的な単糖としては、アルドース及びケトースが挙げられる。アルドースとしては、リボース、アラビノース、キシロース等のアルドペントース、並びにアロース、アルトロース、グルコース、マンノース、グロース、イドース、ガラクトース、及びタロース等のアルドヘキソースが挙げられる。アルドースに由来する代表的な難燃剤としては、Ｄ−グルコース−１−リン酸二ナトリウム塩及びＤ−グルコース−１−リン酸二カリウム塩が挙げられる。これらの塩、及び式（Ｉ）により想到される塩の全ては、水和物として存在してもよい。ケトースとしては、リブロース及びキシルロース等のケトペントース、並びにプシコース、フルクトース、ソルボース、及びタガトース等のケトヘキソースが挙げられる。二糖類、オリゴ糖類、及び多糖類の共役塩基も、Ａについて想到される。例えば、幾つかの実施形態では、Ａは、ラクトース、マルトース、スクロース、又はセルビオース等の二糖類の共役塩基であってもよい。他の実施形態では、Ａは、アミラーゼ、アミロペクチン、グルコーゲン、又はセルロース等の多糖類の共役塩基であってもよい。糖類の誘導体の共役塩基も、提供される組成物中の難燃剤として想到される。かかる誘導体としては、糖アルコール、糖酸、アミノ糖、及びＮ−アセチルノイラミン酸塩（N-acetylneuaminate）が挙げられる。代表的な糖アルコールとしては、グリコール、グリセロール、エリスリトール、トレイトール、アラビトール、キシリトール、レビトール（rebitol）、マンニトール、ソルビトール、ズルシトール、イジトール、イソマルト、マルチトール（amltitol）、及びラクチトールが挙げられる。代表的な糖酸としては、アルドン酸、ウロソン酸（ulosonic acid）、ウロン酸、及びアルダル酸が挙げられる。典型的なアルドン酸は、アスコルビン酸である。典型的なウロソン酸としては、ノイラミン酸、ケトデオキシオクツロソン酸、グルコン酸、及びグルクロン酸（glucoronic acid）が挙げられる。アミノ糖としては、例えば、グルコサミンが挙げられる。シアル酸等のＮ−アセチルノイラミン酸も、有用な糖誘導体の範囲内である。
【００１７】
式（Ｉ）により示されるように、提供される難燃剤は、少なくとも１つのポリリン酸部分を有する。ポリリン酸塩は、１つのリン酸塩（ｎ＝０）から最高６つのリン酸塩（ｎ＝５）を有してもよい。幾つかの実施形態では、難燃剤は、２つ又は更にはそれ以上のポリリン酸部分を有してもよい。有用な二リン酸塩の例は、フルクトース−１，６−二リン酸塩である。
【００１８】
提供される組成物のリン酸塩含有難燃剤は、糖のリン酸の１族金属塩、グリセロリン酸の２族塩、及びポリリン酸の１族金属塩から選択することができる。典型的には、１族金属塩は、ナトリウム及びカリウムから選択され、２族塩は、カルシウム及びマグネシウムから選択される。また、他の二価カチオンが存在してもよく、例えば、遷移金属の二価イオンから選択することができる。典型的に、遷移金属二価イオンは、マンガンである。
【００１９】
リン含有難燃剤は、本開示に係る硬化性及び／又は硬化組成物中に任意の量用いてもよい。例えば、リン含有難燃剤は、硬化性及び／又は硬化組成物の総重量に基づいて、１〜２０重量％、典型的には５〜２０重量％、より典型的には１０〜１５重量％の範囲の量で存在してもよい。
【００２０】
硬化性組成物は、単純に混合することにより形成することができるが、一般的に、均一な分散液を形成することができる技術を用いることが望ましい。１つの技術では、難燃剤及び／又はリン含有難燃剤は、例えば、Ｌａｎｄｒｕｍ，Ｓｏｕｔｈ  ＣａｒｏｌｉｎａのＦｌａｃｋＴｅｋ，Ｉｎｃ．からＳＰＥＥＤＭＩＸＥＲ  ＤＡＣ  １５０ＦＶＺとして入手可能な高速ミキサ等の高剪断ミキサを用いて熱硬化性樹脂に混合される。
【００２１】
硬化性組成物は、例えば、硬化性組成物をもたらす混合（二成分熱硬化性樹脂の場合）、加熱、化学線若しくは熱放射への曝露、又はこれらの任意の組み合わせを含む、当該技術分野において周知の従来の方法により硬化させることができる。上述の通り、硬化性組成物は、当業者に周知の熱又は紫外線／可視光線重合開始剤のいずれかである重合開始剤（硬化剤）を含有してもよい。
【００２２】
典型的には、提供される硬化性組成物は、二成分エポキシ樹脂系であってもよい。二成分エポキシ樹脂系の各成分は、例えば、二区画ポリエチレンバッグの別々の区画に、別々に包装してもよい。エポキシ系の１つの反応性成分、例えば、オキシラン含有化合物は、二区画ポリエチレンバッグの１つの区画に分離してもよい。他の反応性成分、例えば、ジオールは、二区画ポリエチレンバッグの他の区画に分離してもよい。酸触媒等の硬化剤は、バッグのジオール収容部に含んでもよい。リン含有難燃剤は、バッグ内に共存する他の成分と反応しない限り、二区画ポリエチレンバッグのいずれかの区画又は両方に存在してもよい。提供される硬化性組成物が用いられるとき、二区画ポリエチレンバッグを裂き、２つの成分を混合し、数分間〜数時間にわたって組成物を硬化させる。
【００２３】
難燃剤の有効性を試験するための多数の方法が存在する。典型的に用いられる１つの標準は、２００８年１月１日に承認されたＡＳＴＭ  Ｅ  １３５４−０８「Ｓｔａｎｄａｒｄ  Ｔｅｓｔ  Ｍｅｔｈｏｄ  ｆｏｒ  Ｈｅａｔ  ａｎｄ  Ｖｉｓｉｂｌｅ  Ｓｍｏｋｅ  ｒｅｌｅａｓｅ  Ｒａｔｅｓ  ｆｏｒ  Ｍａｔｅｒｉａｌｓ  ａｎｄ  Ｐｒｏｄｕｃｔｓ  Ｕｓｉｎｇ  ａｎ  Ｏｘｙｇｅｎ  Ｃｏｎｓｕｍｐｔｉｏｎ  Ｃａｌｏｒｉｍｅｔｅｒ」である。この試験法は、有炎燃焼の持続時間、熱放出速度（ＨＲＲ）、ピーク、及び合計熱放出の測定値を提供する。異なる加熱流（heating flux）における熱放出データも、この方法により得ることができる。サンプルは、水平に配向され、火花点火源が用いられる。コーン熱量測定法は、長い間、物質の燃焼性を定量するために有用なツールである。ＵＬ−９４  Ｖ−ｒａｔｅｄプラスチックのコーン熱量測定は、例えば、Ａ．Ｍｏｒｇａｎ及びＭ．Ｂｕｎｄｙ，Ｆｉｒｅ  Ｍａｔｅｒ，３１，２５７〜２８３（２００７）に記載されている。難燃性の別の重要な測定値は、以下のように算出されるＦＩＧＲＡ、即ち火炎成長速度により提供される：
（ＦＩＧＲＡ）＝ピークＨＲＲ／ピークＨＲＲに達するまでの時間（ｋＷ／ｍ２・秒）
【００２４】
実施例のデータは、これらの測定値を用いて表される。
【００２５】
提供される組成物の１つの有用な実施形態は、地下電気スプライスを作製するための二成分エポキシ絶縁及び封入樹脂として使用するためのものである。難燃剤は、例えば、電気的短絡によりスプライスが突然熱くなる場合、火炎の形成を防ぐために、かかる製剤において望ましい。提供されるリン酸塩含有難燃剤の使用は、実施例に示すように熱放出速度及び火炎成長速度に対する耐性を提供する。更に、提供される難燃剤の大部分は、ＧＲＡＳリストに掲載されているか、ＧＲＡＳリストに掲載されている物質と構造的に類似しているので、これら物質は、経時的に硬化性組成物から漏出した場合、環境に対する毒性が著しく低いと考えられる。
【００２６】
本発明の目的及び利点は、以下の実施例によって更に例示されるが、これらの実施例において列挙された特定の材料及びその量は、他の諸条件及び詳細と同様に、本発明を過度に制限するものと解釈されるべきではない。
【実施例】
【００２７】
メタリン酸ナトリウム、トリリン酸カリウム、ヘキサメタリン酸ナトリウム、ポリリン酸ナトリウム、及びグリセロリン酸カルシウムは、ＶＷＲ  Ｉｎｔｅｒｎａｔｉｏｎａｌ，Ｗｅｓｔ  Ｃｈｅｓｔｅｒ，ＰＡから入手した。トリリン酸ナトリウム、Ｄ−グルコース−１−リン酸二ナトリウム塩水和物、及びＤ−グルコース−１−リン酸二カリウム塩水和物は、Ｓｉｇｍａ  Ａｌｄｒｉｃｈ，Ｍｉｌｗａｕｋｅｅ，ＷＩから入手した。グリセロリン酸マグネシウム及びグリセロリン酸マンガンは、Ｓｐｅｃｔｒｕｍ  Ｃｈｅｍｉｃａｌｓ，Ｇａｒｄｅｎａ，ＣＡから入手した。Ｓｃｏｔｃｈｃａｓｔ  ４は、３Ｍ，Ｓａｉｎｔ  Ｐａｕｌ，ＭＮから入手可能なエポキシ樹脂系である。
【００２８】
実施例１〜１０の難燃剤充填剤を、先ず、３０００ｒｐｍで１分間Ｆｌａｃｋ  Ｔｅｋ  Ｉｎｃ．，Ｌａｎｄｒｕｍ，Ｓ．Ｃ．から入手可能なＳＰＥＥＤＭＩＸＥＲ  ＤＡＣ  １５０ＦＶＺを用いてＳｃｏｔｃｈｃａｓｔ  ４樹脂のＢ部に混合し、次いで、３０００ｒｐｍで１分間ＳＰＥＥＤＭＩＸＥＲ  ＤＡＣ  １５０ＦＶＺを用いてＳｃｏｔｃｈｃａｓｔ  ４樹脂のＡ部も混合した。混合した樹脂中の難燃剤の総重量％は、１５％であった。Ａ部／Ｂ部の重量比は、１．３４であった。混合したＳｃｏｔｃｈｃａｓｔ  ４樹脂を、５．０ｃｍ×５．０ｃｍ×０．５ｃｍの成形型に注ぎ、次いで５０℃で１時間硬化させた。比較例として、任意の難燃剤を添加することなく、Ｓｃｏｔｃｈｃａｓｔ  ４樹脂を混合した。
【００２９】
上記のように差がサンプルの大きさだけである比較例１及び実施例１〜１０の硬化樹脂を、ＡＳＴＭ  Ｅ１３５４−０８を用いて評価に供した。試験結果（熱放出速度（ピーク及び平均））及びＦＩＧＲＡ、即ち火炎成長速度を表１に示す。
【００３０】
全ての実施例で、難燃剤の濃度は１５重量パーセント（ｗｔ％）であった。
【００３１】
【表１−１】
0005769629.tif 000004
【表１−２】
0005769629.tif 000005
＊ＣＥ−比較例−難燃剤を添加していないＳＣ−４
【００３２】
表１のデータは、提供される難燃剤が、ピーク加熱放出速度、平均熱放出速度、火炎成長速度（ＦＩＧＲＡ）、及び合計熱放出に関して、ＳＣＯＴＣＨＣＡＳＴ  ４エポキシ樹脂系の燃焼性を著しく低下させ得ることを示した。
【００３３】
本発明の範囲及び趣旨から逸脱しない本発明の様々な変更や改変は、当業者には明らかとなるであろう。本発明は、本明細書で述べる例示的な実施形態及び実施例によって不当に限定されるものではないこと、また、こうした実施例及び実施形態は、本明細書において以下に記述する「特許請求の範囲」によってのみ限定されると意図する本発明の範囲に関する例示のためにのみ提示されることを理解すべきである。本文書に引用した全ての参考文献は、その全文を参照することにより本明細書に組み込むものとする。